ПОКРЫТИЕ ПОЛА И СПОСОБ ЕГО ПОЛУЧЕНИЯ
FLOOR COVERING AND METHOD OF ITS MANUFACTURING

Изобретение относится к области обработки поверхностей и касается, в частности, покрытия пола, а также способа его изготовления. Покрытия пола содержат, как правило, первый текстильный элемент поверхности и первый слой, который по поверхности и, по меньшей мере, частично связан с первым текстильным элементом поверхности, причем первый слой содержит вязкоупругую полимерную пену. Такие покрытия пола могут представлять собой, например, ковровые покрытия пола.
Ковровые покрытия пола находят свое применение в ряде областей. Например, они могут быть уложены в частных жилых или промышленных и офисных помещениях и наряду с декоративной задачей также решают задачи тепло- и звукоизоляции. Возможность изготавливать ковровые покрытия пола связана с необходимостью упрочнения основания ковра с помощью волокон, после чего на обратную сторону ковра должен быть нанесен пенистый слой.
3
2
В принципе нанесение на обратную, т.е. заднюю, сторону ковра пенистого слоя вязкоупругой пены известно. Так, например, в описании немецкой заявки на патент DE 3313624 А1 раскрывается пластичный пенополиуретан, который используется для целей звукоизоляции, способ его получения и его применение. Описанный пластичный пенополиуретан, используемый для целей звукоизоляции, имеет при плотности, значение которой меньше чем 90 кг/м, и при модуле упругости, значение которого меньше чем 106 Н/м, коэффициент потерь, равный, по меньшей мере, 0,3, а его вязкоупругие свойства проявляются в диапазоне температур от -20 до +80°С.
Пенопласт получают путем взаимодействия изоцианата с полиолом, в котором, по меньшей мере, один компонент имеет число ОН, лежащее в диапазоне от 180 до 400. Пенопласт является особенно пригодным для целей поглощения и изоляции воздушного шума, а также для изоляции звуков, передаваемых через твердые тела, т.е. ударных шумов. В соответствии с этим раскрытием сущности изобретения пластичный пенополиуретан может использоваться в качестве пенообразующего вещества в передних панелях и в ковриках пола автомобилей. В примере осуществления изобретения в пенообразующую форму помещали специально отделанный ковер, при необходимости, со звукоизолирующей полимерной пленкой - с целью получения достаточной плотности пенистого слоя. После нанесения одного из обычных типов разделительной смазки, которая используется для смазывания пресс-форм, в пресс-форму при закрытой крышке в достаточном количестве наливали смесь, способную вступать в реакцию. Спустя 2,5-3 минуты после заливки уже можно было извлекать изделие из пресс-формы.
В описании изобретения немецкой заявки на патент DE 3942330 А1 раскрывается способ получения гибких, пластичных пенополиуретанов, обладающих вязкоупругими свойствами, а также свойством изоляции звуков, передаваемых через твердые тела, т.е. ударных шумов, в диапазоне температур от -20 до +80°С посредством использования реакции обмена между: а) составом из полиоксиалкилена и полиола, который содержит: аi) специальные полиольные смеси, состоящие из блок-полипропиленоксида и полиэтиленоксида с гидроксильным числом от 14 до 65 и с содержанием имеющих концевую привязку единиц этиленоксида от 2 до 9 вес.%, которые, со своей стороны, получают при использовании композиции из инициирующих молекул со средней степенью функциональности от 2,3 до 2,8, которая состоит из воды и глицерина или триметилолпропана или из воды, глицерина и триметилолпропана, а также aii) по меньшей мере, один би- или трифункциональный полиоксипропиленполиоксиэтилен-полиол с содержанием единиц оксэтилена от 60 до 85 вес.%, по отношению к общему весу единиц алкиленоксида, имеющих склонность к полимеризации, и с гидроксильным числом от 20 до 80; b) при необходимости, низкомолекулярными агентами удлинения цепи и с) органическими и/или модифицированными органическими полиизоцианатами в присутствии d) катализаторов, е) агентов вспенивания, f) вспомогательных средств и/или добавок, а также применяемые для этих целей смеси из полиоксиалкилена и полиола (а).
Полученные в соответствии с этим способом гибкие, пластичные пенополиуретаны, а также вспененные в пресс-форме гибкие, пластичные пенополиуретаны находят применение в секторе домашнего хозяйства, например, для создания пенистого слоя на обратной стороне ковра с целью изоляции от ударных шумов и в качестве элементов облицовки, а также в автомобильной промышленности как материалы, используемые для изоляции звуков, передаваемых через твердые тела, или ударных шумов, например, для изоляции моторного отделения или для уменьшения внутренних шумов в транспортном средстве за счет создания покровных слоев, нижняя сторона которых представляет собой пенистый слой, выполненный из пенопласта.
Обратные, т.е. задние, стороны ковров, которые используются в автомобильном секторе для звукоизоляции, как правило, делают жесткими, поскольку здесь нежелательно протаптывание ковров или погружение в них.
Что касается фактического применения ковров, обладающих ощутимыми и, таким образом, комфортабельными демпфирующими свойствами, которыми отличаются обратные стороны ковров, имеющие вязкоупругий пенистый слой, то здесь следует принять во внимание некоторые пункты. Если эти ковры предполагается использовать в качестве покрытия пола, по которому будут ходить также и люди, именно ходить, а не только ставить на них свои ноги, как в автомобилях, то в этом случае ковер должен быть пригодным для восприятия нагрузки, связанной с давлением и сдвигом. В частности, нельзя допустить, чтобы произошло разъединение связи между обратными или задними сторонами ковра, волокнами ковра и нижним пенистым слоем.
В конце концов, можно наблюдать, что передвижение по чистому и достаточно толстому (толщина необходима для достижения демпфирующего эффекта) слою вязкоупругой пены является малокомфортным. А также, может быть небезопасно, когда при посадке поставленная нога погружается в пену.
Из упомянутого выше становится ясно, что и впредь будет существовать потребность в коврах, которые, благодаря свойству вязкоупругости, обладают демпфирующим эффектом и которые при передвижении по их поверхности создают ощущение большого комфорта, но в то же время эти ковровые покрытия могут справляться с нагрузками, которые имеют место при пользовании ими.
В основу настоящего изобретения положена задача преодолеть, по меньшей мере, один из упомянутых недостатков, имеющих место в уровне техники. В частности, оно поставило перед собой задачу предоставить в распоряжение подобный ковер.
В соответствии с изобретением эта задача решается с помощью покрытия пола, которое включает в себя первый текстильный элемент поверхности и первый слой, который по поверхности и, по меньшей мере, частично связан с первым текстильным элементом поверхности, причем первый слой содержит вязкоупругую полимерную пену.
2
Покрытие пола согласно настоящему изобретению отличается тем, что первый текстильный элемент поверхности имеет модуль упругости, значение которого составляет от ≥0,5 до ≤2,5 Н/мм, что в первом слое вязкоупругая полимерная пена имеет твердость осадки, составляющую при 40% компрессии от ≥1 до ≤10 кПа, и что в первом слое вязкоупругая полимерная пена имеет гистерезис, составляющий при определении твердости осадки при 40% компрессии от ≥20 до ≤70%.
В сущности настоящего изобретения понятие «покрытия пола» означает не только ковры, циновки и тому подобное, но в этом смысле следует понимать также и мебельные подушки для сидения или матрацы.
Первый текстильный элемент поверхности может быть, например, тканью, нетканным или вязаным материалом. Дополнительно волокна могут выступать из первого текстильного элемента поверхности, так что получается структура, соответствующая обратной, т.е. задней, стороне ковра. Кроме того, текстильная нить может быть введена в полимер. Первый текстильный элемент поверхности связан по поверхности с первым слоем, что означает, что основные поверхности обоих повернуты друг к другу. Говоря по-другому, первый текстильный элемент поверхности и первый слой лежат друг на друге.
2
2
2
В соответствии с настоящим изобретением первый текстильный элемент поверхности имеет модуль упругости, значение которого составляет от ≥0,5 до ≤2,5 Н/мм. Под этим термином следует понимать модуль упругости для растяжения в направлении поверхности. Значение модуля упругости может также находиться в диапазоне от ≥0,8 до ≤2,0 Н/мм или в диапазоне от ≥1,0 до ≤1,5 Н/мм. Значение модуля упругости определяется на основании стандарта DIN 53504/ISO 37. Можно предусмотреть, чтобы первый текстильный элемент поверхности, как, например, в случае трикотажного, вязаного изделия, при растяжении обнаруживал эластическую область вытягивания ткани, а при дальнейшем растяжении область упругости отдельных нитей текстильной ткани. В этом случае модуль упругости, выбранный в соответствии с изобретением, означает упругость вытягивания ткани.
Соединение достигает ситуации, когда механические усилия, в частности срезающие усилия, переносятся с первого текстильного элемента поверхности на первый слой. Соединение может быть выполнено с замыканием на материал, с силовым замыканием и/или с геометрическим замыканием. Примерами подходящих соединений являются следующие виды соединений: склеивание, сварка, запенивание нижней стороны первого текстильного элемента поверхности для его соединения с материалами, ведущими к образованию полимерной пены, застежки типа «липучка», застежки типа «молния», кнопки и/или шитье.
Соединение может быть выполнено полным или частичным. Частичное соединение может быть достигнуто за счет того, что места соединений создаются только в определенных точках или в виде определенного узора.
Первый слой содержит вязкоупругую полимерную пену. Под этим сначала следует понимать тот факт, что наряду с вязкоупругой полимерной пеной могут присутствовать еще и другие компоненты, такие как наполнители, красители и т.д. Полимерная пена может иметь единую плотность или плотность, которая зависит от местоположения, по типу интегральной пены. Примерами подходящих полимерных классов являются: полиуретан, полиэтилен, полипропилен, полистирол, акрилонитрил-бутадиенстирол (ABS) и поликарбонат или натуральный либо синтетический латекс. Например, первый слой имеет толщину от ≥10 до ≤60 мм, предпочтение отдается диапазону значений от ≥15 до ≤30 мм.
Вязкоупругие свойства полимерной пены первого слоя приводят к подаче энергии в пенистый слой с отставанием по времени. Во-первых, они характеризуются тем, что твердость осадки при 40% компрессии составляет от ≥1 до ≤10 кПа. Значения этой твердости осадки могут также находиться в диапазоне от ≥1,1 до ≤3 кПа или от ≥1,2 до ≤2 кПа. Кроме того, свойство вязкоупругости полимерной пены характеризуется гистерезисом, составляющим при определении твердости осадки при 40% компрессии от ≥20 до ≤70%. Значения гистерезиса могут также находиться в диапазоне от ≥30 до ≤60% или от ≥35 до ≤50%.
Твердость осадки или CLD (Compression Load Defection) замеряется в соответствии со стандартом DIN EN ISO 3386-1-98 при 23°С±2°С, 50%±5% относительной влажности воздуха, 40% компрессии, 1 цикле замера. Значения CLD измеряются в кПа (килопаскалях). Гистерезис в процентах определяется также в соответствии со стандартом DIN EN ISO 3386-1-98. Он рассчитывается из отношения замкнутой поверхности между характеристической кривой нагрузки и разгрузки и поверхностью, расположенной под характеристической кривой нагрузки, умноженного на коэффициент 100. Число гистерезиса является показателем соотношения подведенной работы к отведенной работе. Маленькие числа гистерезиса, например около 5%, являются показателем, главным образом, характеристики упругости. Большие числа гистерезиса, например около 90%, являются показателем главным образом характеристики вязкости (пластичности).
В качестве альтернативы вязкоупругая полимерная пена может отличаться тем, что она обладает эластичностью по отскоку, которая составляет от ≥1 до ≤15% и замеряется в соответствии со стандартом DIN EN ISO 8307. Эта эластичностью по отскоку может находиться также в диапазоне значений от ≥3 до ≤10% или от ≥5 до ≤9%.
3
3
Далее вязкоупругая полимерная пена может иметь плотность от ≥45 до ≤120 кг/м, предпочтительным образом от ≥50 до ≤70 кг/м в соответствии со стандартом DIN EN ISO 3386-1-98, прочность при растяжении от ≥50 до ≤90 кПа в соответствии со стандартом DIN EN ISO 1798-1-00, растяжение ≥150 до ≤210% в соответствии со стандартом DIN EN ISO 1798-1-00, остаточную деформацию от давления при 90% компрессии в сухих условиях от ≥2 до ≤5% в соответствии со стандартом DIN EN ISO 1856-2000 и остаточную деформацию от давления при 75% компрессии, 95% влажности ≥2 до ≤5% в соответствии со стандартом DIN EN ISO 1856-96.
В настоящем изобретении комфортное вдавливание при передвижении по покрытию пола достигается выбранной комбинацией, состоящей из упругости первого текстильного элемента поверхности и свойства вязкоупругости слоя полимерной пены. Для пояснения следует понаблюдать, как человек идет по покрытию пола, выполненному согласно изобретению. Сначала ставится нога, начиная с пятки, или, соответственно, ботинок, начиная с каблука. Это связано с большим давлением, оказываемым на покрытие пола. Благодаря упругости первого текстильного элемента поверхности происходит улавливание этой точечной нагрузки. В процессе дальнейшего передвижения человек перекатывает ступню до тех пор, пока ступня не будет полностью стоять на покрытии пола. Это перекатывание демпфируется вязкоупругой полимерной пеной первого слоя. И, наконец, ступня будет продолжать перекатываться до тех пор, пока только подушечки стопы человека или же передняя часть ботинка будут касаться покрытия пола. При последующем отталкивании от пола механические усилия вновь демпфируются или переносятся назад. В результате возникает приятное чувство передвижения, которое не вызывает усталости, которая связана со слишком мягким полом. Покрытие пола защищается также упругим первым текстильным элементом поверхности, так что, в частности, первый слой с полимерной пеной не повреждается при хождении по нему.
В одном из вариантов осуществления настоящего изобретения вязкоупругая полимерная пена первого слоя является полиуретановой пеной. Полиуретаны по причине широкого диапазона выбора значений вязкоупругости хорошо подходят для слоя полимерной пены согласно настоящему изобретению. Мономеры полиуретановой пены могут быть выбраны из группы, включающей простые и/или сложные полиэфиры полиолов либо их смеси и, по меньшей мере, бифункциональные изоцианаты из групп алифатических или ароматических изоцианатов и уже известных вспомогательных компонентов, катализаторов и стабилизаторов. Примеры их описаны в уже упоминавшихся описаниях изобретения к патентам, а также в описании европейской заявки на патент ЕР 0331941 А1.
В следующей форме осуществления настоящего изобретения вязкоупругая полимерная пена первого слоя является отвержденной порцией пены из синтетического или натурального латекса.
В следующей форме осуществления настоящего изобретения материал первого текстильного элемента поверхности содержит полиуретан и/или термопластичный полиуретан.
В следующей форме осуществления настоящего изобретения соединение первого текстильного элемента поверхности с первым слоем достигается с помощью эластомерного клеящего вещества. В соответствии с изобретением особенно пригодными клеящими веществами являются однокомпонентные и двухкомпонентные полиуретановые клеящие вещества. Такие однокомпонентные клеящие вещества включают в себя содержащие изоцианат форполимеры, отверждение которых происходит за счет доступа влаги. Соответствующие двухкомпонентные клеящие вещества содержат полиольный компонент и изоцианатный компонент, которые перед процедурой нанесения смешиваются. Предпочтительным образом отвержденный слой клеящего вещества имеет модуль упругости, который определяют на основании нормы DIN EN ISO 527, и значения которого составляют от ≥100 до ≤1500 МПа, от ≥300 до ≤1000 МПа или от ≥500 до ≤800 МПа. Склеивание с помощью эластомерного клеящего вещества позволяет выполнить простое изготовление покрытия пола по изобретению из отдельных частей, которые очень просто можно получить или купить. И далее, благодаря упругости, мы имеем предусмотренный изобретением желаемый эффект при передвижении (хождении) по покрытию пола.
В следующей форме осуществления настоящего изобретения волокна пронизывают первый текстильный элемент поверхности и проникают в первый слой. Затем волокна закрепляются в первом слое посредством эластомерного клеящего вещества. Эти волокна приводят к дополнительному упрочнению соединения первого текстильного элемента поверхности с первым слоем. Это повышает устойчивость против срезающих нагрузок. В соответствии с изобретением пригодными, в частности, являются эластомерные однокомпонентные и двухкомпонентные полиуретановые клеящие вещества. Волокна могут также выступать из первого текстильного элемента поверхности наружу и образовывать предназначенную для хождения поверхность покрытия пола. Волокна можно вводить в первый текстильный элемент поверхности, используя такой способ, как тафтинг, т.е. прошивание ворса.
2
2
2
В следующей форме осуществления настоящего изобретения первый слой дополнительно включает в себя второй текстильный элемент поверхности, модуль упругости которого имеет значения, которые находятся в диапазоне от ≥1000 до ≤2000 Н/мм. Под этим следует понимать модуль упругости для растяжения в направлении плоскости. Модуль упругости определяется на основании стандарта DIN 53504/ISO 37. Значения модуля упругости могут также находиться в диапазоне от ≥1200 до ≤1800 Н/мм или в диапазоне от ≥1400 до ≤1600 Н/мм. Второй текстильный элемент поверхности может быть, например, тканью, нетканым или вязаным материалом. Предпочтительным образом, он располагается плоско в первом слое, таким образом, обе основные поверхности второго текстильного элемента поверхности и первого слоя обращены навстречу друг другу.
В то время как второй текстильный элемент поверхности, если смотреть вертикально, в принципе может быть расположен на любой высоте внутри первого слоя, то все же выгодно, если он располагается в зоне нижнего конца первого слоя, а именно в направлении пола. Включение второго текстильного элемента поверхности, обладающего выбранными в соответствии с изобретением свойствами эластичности, приводит к тому, что повышается значение показателя горизонтальной прочности при разрыве покрытия пола. Кроме того, введение сравнительно высокого значения показателя горизонтального модуля упругости служит повышению значения показателя горизонтальной размероустойчивости покрытия пола. Благодаря размещению на нижнем конце первого слоя уменьшается влияние второго текстильного элемента поверхности на демпфирующие свойства остальных компонентов покрытия пола, так что в дальнейшем может устанавливаться вертикальный градиент демпфирования при передвижении по поверхности, которое создает ощущение комфорта. Второй текстильный элемент поверхности может быть связан с первым слоем, например, с геометрическим замыканием или с замыканием на материал, однако он может быть также встроен в пену первого слоя.
В следующей форме осуществления настоящего изобретения покрытие пола включает в себя еще один второй слой, который располагается на стороне первого слоя, являющейся противоположной первому текстильному элементу поверхности, и, по меньшей мере, частично связан с первым слоем, например, с замыканием на материал, при этом второй слой содержит полимерную пену, которая имеет твердость осадки, имеющую при 40% компрессии значение от ≥15 до ≤150 кПа. Соединение с замыканием на материал может быть создано посредством склеивания или сварки. Согласно изобретению подходящими являются эластомерные однокомпонентные и двухкомпонентные полиуретановые склеивающие вещества. Второй слой имеет, например, толщину от ≥10 до ≤40 мм, предпочтение отдается толщине от ≥15 до ≤30 мм.
3
Полимерная пена с названными значениями твердости осадки может быть полиуретановой хлопьевидной комбинированной пеной. Кроме того, полимерная пена может обладать плотностью, значения которой согласно стандарту DIN EN ISO 3386-1-98 составляют от ≥60 до ≤200 кг/м, прочностью при растяжении, значения которой согласно стандарту DIN EN ISO 1798-1-00 составляют от ≥40 до ≤150 кПа, и удлинением, значения которого согласно стандарту DIN EN ISO 1798-1-00 составляют от ≥40 до ≤90%. Используют и большую твердость усадки и большие силы упругого последействия, получая при этом в покрытии пола со стороны пола жесткий слой. Преимущество этого факта заключается в том, что когда наступают ногой, то лучше подхватывается увязшая пятка или увязший каблук обуви. В процессе хождения по покрытию пола увеличивается комфортность, в то время как одновременно толщина первого слоя может поддерживаться на меньшем уровне. Дополнительно имеет место экономия расходов, что связано с использованием более дешевой хлопьевидной комбинированной пены.
2
В одном из вариантов выполнения изобретения описанного выше, покрытие пола, включающего второй слой, кроме того содержит третий текстильный элемент поверхности, который имеет модуль упругости, значения которого составляют от ≥1000 до ≤2000 Н/мм, при этом третий текстильный элемент поверхности располагается на стороне второго слоя, являющейся противолежащей первому слою, и, по меньшей мере, частично связан со вторым слоем. Под этим понимается модуль упругости в части растяжения в направлении плоскости.
2
2
Также и здесь модуль упругости определяется на основании нормы DIN 53504/ISO 37. Он может находиться в диапазоне значений от ≥1200 до ≤1800 Н/мм или от ≥1400 до ≤1600 Н/мм. Третий текстильный элемент поверхности может быть, например, тканью, нетканым или вязаным материалом.
При этом выгодно, если второй слой располагается на стороне первого слоя, являющейся противолежащей первому текстильному элементу поверхности и, по меньшей мере, частично связан с первым слоем с замыканием на ткань, и, если третий текстильный элемент поверхности располагается на стороне второго слоя, являющейся противолежащей первому слою, и, по меньшей мере, частично связан со вторым слоем.
В общем расположение элементов в этом варианте выполнения изобретения имеет преимущество, состоящее в том, что повышается значение показателя горизонтальной прочности при разрыве покрытия пола. Далее введение сравнительно высокого значения горизонтального модуля упругости служит повышению значения горизонтальной размероустойчивости покрытия пола. Благодаря размещению на нижнем конце второго слоя уменьшается влияние третьего текстильного элемента поверхности на демпфирующие свойства остальных компонентов покрытия пола, так что в дальнейшем может устанавливаться вертикальный градиент демпфирования при передвижении по поверхности, создающем ощущение комфорта. Третий текстильный элемент поверхности может быть связан со вторым слоем, например, с геометрическим замыканием или с замыканием на материал. Дополнительно имеет место экономия расходов за счет использования более дешевой хлопьевидной комбинированной пены.
В следующей форме осуществления настоящего изобретения покрытие пола включает дополнительно микрокапсулированные душистые вещества. Микрокапсулированные душистые вещества в сущности настоящего изобретения являются приятными для обоняния человека душистыми веществами в чистой форме, в растворе или в смесях, которые заключены в капсулы. Капсулы имеют максимальное расширение, значения которого находятся в диапазоне от ≥1 до ≤1 мм, предпочтительным образом, в диапазоне от ≥10 до ≤100 мкм. Микрокапсулированные душистые вещества могут быть введены в первый слой, в первый текстильный элемент поверхности и/или в возможно имеющиеся волокна, которые выступают из первого текстильного элемента поверхности, например, из ворса ковра. При передвижении по покрытию пола капсулы разрушаются, а душистые вещества выделяются в свободном виде. Это вызывает у людей приятное ощущение и дополнительно способствует возникновению ощущения комфорта от покрытия пола.
В соответствии с изобретением предусмотрено, что разные описанные варианты осуществления настоящего изобретения не только могут быть представлены порознь, а могут также и образовывать друг с другом любые комбинации.
Объектом изобретения является, кроме того, способ изготовления покрытия пола в соответствии с настоящим изобретением, включая технологическую операцию запенивания обратной стороны первого текстильного элемента поверхности с помощью реакционной смеси, которая ведет к образованию полимерной пены первого слоя. С помощью запенивания обратной стороны наипростейшим образом достигается соединение первого текстильного элемента поверхности с первым слоем с замыканием на материал.
В варианте осуществления способа согласно изобретению реакционная смесь включает в себя полиол и изоцианат. Как следствие, при запенивании обратной стороны возникает вязкоупругая полиуретановая пена. Мономеры полиуретановой пены могут быть выбраны из группы, включающей простые и/или сложные полиэфиры полиолов или смеси из этих компонентов, и, по меньшей мере, бифункциональные изоцианаты из групп алифатических или ароматических изоцианатов и известные вспомогательные компоненты, катализаторы и стабилизаторы. Соответствующие примеры описаны в уже упоминавшихся описаниях изобретения к патентам, а также в описании изобретения европейской заявки на патент ЕР 0331941 А1.
Также реакционная смесь в способе согласно изобретению может содержать форполимер и воду. Пригодные форполимеры синтезированы, в частности, на основе ди- или полиизоцианатов и полиолов.
Далее настоящее изобретение поясняется с помощью фиг.1-8, где:
фиг.1 - покрытие пола согласно настоящему изобретению;
фиг.2 - еще один вид покрытия пола согласно настоящему изобретению;
фиг.3 - еще один вид покрытия пола согласно настоящему изобретению;
фиг.4 - еще один вид покрытия пола согласно настоящему изобретению.
Фиг.1 показывает покрытие пола согласно настоящему изобретению. Первый слой 1 включает вязкоупругую полимерную пену. Этот слой 1 опирается своей нижней стороной на пол. На слое 1 лежит первый текстильный элемент поверхности 2, который с замыканием на материал соединен со слоем 1. На верхней стороне покрытия пола выступают волокна 3. Волокна 3 пронизывают первый текстильный элемент поверхности и своими нижними концами еще вдаются внутрь первого слоя 1. Предпочтительным образом волокна в первом слое 1 упрочнены посредством эластомерного клея (не показано). В результате при пользовании покрытием пола волокна не могут так легко выдергиваться.
На фиг.2 представлен еще один вид покрытия пола согласно настоящему изобретению. Первый слой 1, который расположен со стороны пола, содержит наряду с полимерной пеной еще и второй текстильный элемент поверхности 4. Он показан здесь в виде ткани. Второй текстильный элемент поверхности 4 располагается в первом слое 1 снизу. Материалом первый текстильный элемент поверхности 2 соединен с первым слоем 1. В первый текстильный элемент поверхности введены волокна 3, которые покрывают верхнюю сторону покрытия пола. Благодаря своим свойствам упругости второй текстильный элемент поверхности может поглощать силы, которые во время хождения по покрытию пола не могут амортизироваться или демпфироваться первым текстильным элементом поверхности 2 и слоем с вязкоупругим полимером 1.
На фиг.3 представлен еще один вид покрытия пола согласно настоящему изобретению. Под первым слоем 1 располагается второй слой 5. Этот второй слой содержит полимерную пену. Полимерная пена обладает более высокой твердостью осадки и более высокими возвращающими силами, по сравнению с вязкоупругой полимерной пеной в первом слое 1. Таким способом могут поглощаться силы, которые во время хождения по покрытию пола не могут амортизироваться или демпфироваться первым текстильным элементом поверхности 2 и слоем с вязкоупругим полимером 1.
На фиг.4 представлен еще один вид покрытия пола согласно настоящему изобретению. Под первым слоем 1 располагается второй слой 5, а под слоем 5 находится третий текстильный элемент поверхности 6. Этот второй слой 5 содержит полимерную пену. Полимерная пена обладает более высокой твердостью осадки и более высокими возвращающими силами, по сравнению с вязкоупругой полимерной пеной в первом слое 1. Третий текстильный элемент поверхности 6 включает в себя ткань. Посредством третьего текстильного элемента поверхности 6 и посредством второго слоя 5 могут поглощаться силы, которые во время хождения по покрытию пола не могут амортизироваться или демпфироваться первым текстильным элементом поверхности 2 и слоем с вязкоупругим полимером 1.
Фиг.5 показывает покрытие пола согласно настоящему изобретению. Слой 1 включает вязкоупругую полимерную пену. Этот слой 1 опирается своей нижней стороной на пол. На слое 1 лежит текстильный элемент поверхности 2, который с замыканием на материал соединен со слоем 1.
На фиг.6 представлен еще один вид покрытия пола согласно настоящему изобретению. Первый слой 1, который расположен со стороны пола, содержит наряду с полимерной пеной еще и второй текстильный элемент поверхности 4. Он показан здесь в виде ткани. Второй текстильный элемент поверхности 4 располагается в первом слое 1 снизу. Материалом первый текстильный элемент поверхности 2 соединен с первым слоем 1. Благодаря своим свойствам упругости второй текстильный элемент поверхности может поглощать силы, которые во время хождения по покрытию пола не могут амортизироваться или демпфироваться текстильным элементом поверхности 2 и слоем с вязкоупругим полимером 1.
На фиг.7 представлен еще один вид покрытия пола согласно настоящему изобретению. Под слоем 1 располагается второй слой 5. Этот второй слой содержит полимерную пену. Полимерная пена обладает более высокой твердостью осадки и более высокими возвращающими силами, по сравнению с вязкоупругой полимерной пеной в слое 1. Таким способом могут поглощаться силы, которые во время хождения по покрытию пола не могут амортизироваться или демпфироваться текстильным элементом поверхности 2 и слоем с вязкоупругим полимером 1.
На фиг.8 представлен еще один вид покрытия пола согласно настоящему изобретению. Под слоем 1 располагается второй слой 5, а под слоем 5 находится третий текстильный элемент поверхности 6. Этот второй слой 5 содержит полимерную пену. Полимерная пена обладает более высокой твердостью осадки и более высокими возвращающими силами, по сравнению с вязкоупругой полимерной пеной в первом слое 1. Третий текстильный элемент поверхности 6 включает в себя ткань. Посредством третьего текстильного элемента поверхности 6 и посредством второго слоя 5 могут поглощаться силы, которые во время хождения по покрытию пола не могут амортизироваться или демпфироваться текстильным элементом поверхности 2 и слоем с вязкоупругим полимером 1.
Список ссылочных обозначений
1 - первый слой, включающий вязкоупругую полимерную пену,
2 - первый текстильный элемент поверхности,
3 - волокна,
4 - второй текстильный элемент поверхности,
5 - второй слой, включающий полимерную пену,
6 - третий текстильный элемент поверхности.